(57)【要約】      （修正有）【課題】ＣＡＤ／ＣＡＭ加工装置の保持具に対して歯科補綴用セラミックス体の周縁方向の確認と位置決めが容易となり、切削加工時に保持具に対して正確に位置決めする事が可能となる歯科補綴用セラミックス体を提供する。【解決手段】歯科補綴用セラミックス体１はセラミック材料から成り、円形の平面形状で円盤状の外形形状に成形され、５０ｍｍ以上の直径Ｄ１を有し、その直径Ｄ１を有する円形部の周縁の少なくとも一部に凸部品４が取り付けられている。更に、凸部品４を周縁方向で途切れさせる凹部３ａが形成されていると共に、凹部３ａが少なくとも一箇所以上形成されており、形成された凹部３ａが、外形形状の方向を示す印である。【選択図】図１
0003230323.tif 000002
【実用新案登録請求の範囲】
【請求項１】
セラミック材料から成り、円形の平面形状で円盤状の外形形状に成形され、50ｍｍ以上の直径を有し、
その直径を有する円形部の周縁の少なくとも一部に凸部品が取り付けられ、
凸部品を周縁方向で途切れさせる凹部が形成されていると共に、凹部が少なくとも一箇所以上形成されており、
形成された凹部が、外形形状の方向を示す印である歯科補綴用セラミックス体。
【請求項２】
平面方向から見た時に、前記周縁方向に亘って180°の箇所に、少なくとも１つの別の凹部が形成されている請求項１記載の歯科補綴用セラミックス体。
【請求項３】
平面方向から見た時に、前記周縁方向に亘って180°未満の箇所に、少なくとも２つの別の凹部が形成されていると共に、前記凹部の中心と前記直径の中心を通る仮想線に対し、少なくとも２つの別の凹部が線対称の箇所を除いて形成されている請求項１記載の歯科補綴用セラミックス体。
【請求項４】
前記凸部品が非セラミック材料から成る請求項１〜３の何れかに記載の歯科補綴用セラミックス体。
【請求項５】
前記凸部品が樹脂から成る請求項４記載の歯科補綴用セラミックス体。
【請求項６】
前記凸部品が磁気を帯びている請求項４記載の歯科補綴用セラミックス体。
【請求項７】
前記凸部品の少なくとも前記歯科補綴用セラミックス体の外形形状に接していない表面上に、膜状磁石を備えている請求項６記載の歯科補綴用セラミックス体。
【考案の詳細な説明】
【技術分野】
【０００１】
本発明は、歯科補綴用セラミックス体に関する。
【背景技術】
【０００２】
虫歯等により部分的に欠損した歯の修復に使用される材料として、無機物と有機物とから成るコンポジットレジンと呼ばれる複合材料や、金属或いはセラミックスが用いられている。特にセラミックスは、耐摩耗性に優れるだけで無く、天然歯に近い色調を再現できるので審美性にも優れており、クラウンやブリッジ等の歯科用補綴物の材料として用いられている。
【０００３】
従来、口腔内に装着される歯科用補綴物としては、金属製フレームの表面に天然歯の色調に調整したセラミックスを被覆することにより構成されていたが、補綴物全体をセラミックスで形成した、オールセラミックス補綴物も用いられるようになってきている。オールセラミックス補綴物は、例えば従来の金属製フレームに代えてセラミックス焼結体から成るフレームを用いて、その表面にガラス陶材で外装部(即ちセラミックス層)が形成された物である。
【０００４】
オールセラミックス補綴物は、補綴物全体がセラミックスで形成されているので、生体に金属が接触することで発症する金属アレルギーや、金属色を隠すために設けられる不透明な下地層に起因する天然歯本来の色調が得られないと云った前記審美性等の種々の問題が、抑制或いは解消出来る。
【０００５】
噛み合わせ等の点から、歯科用補綴物には極めて高い寸法精度が要求される為、歯科用補綴物は歯科用のCAD/CAM加工装置により作製される。歯科用のCAD/CAM加工装置を用いる事で、コンピュータを利用して画面上で歯科用補綴物の形状設計を行う事が出来ると共に、セラミックスのブロック体を自動切削加工によって設計済みの歯科用補綴物の形状に切削加工して、所望の歯科用補綴物を作製する事が可能となる。依って、短時間で高品質のセラミックス製歯科用補綴物を、数多く作製する事が出来る。
【０００６】
この歯科用のCAD/CAM加工装置を用いた製造方法を大別すると、以下の３つの方法が挙げられる。第１の方法は、セラミックス焼結体を切削加工する方法である。第２の方法は未焼結のセラミックス成形体を切削加工して、その後切削加工を施したセラミックス成形体を焼結する方法である。第３の方法は仮焼結したセラミックス体を切削加工し、その後焼結する方法である。
【０００７】
前記第１の方法は、1300〜1600℃程度で焼結又は熱間静水圧加圧（HIP：Hot Isostatic Pressing）処理したセラミックス焼結体を切削加工する方法で、切削加工後のセラミックス体の寸法変化が無い。従って、CAD/CAM加工装置の計測機や加工機の精度に応じた、寸法精度の高い歯科用補綴物を製造出来る。その反面、セラミックス焼結体の硬度が高いので切削加工時間が長くなると共に、ドリル等の工具寿命が短くなって製造コストが高騰化すると云う問題がある。
【０００８】
前記第２の方法は、焼結時の収縮率を考慮してセラミックス成形体を切削加工し、その後1300〜1600℃で焼結を行う方法である。セラミックス成形体の成形条件及び密度管理によって一定の収縮率が得られる事から、前記第１の方法と同様に寸法精度の高い歯科用補綴物を製造する事が出来る。その反面、脱脂工程を含む事から、焼結に例えば10時間もの長時間を要するとの問題がある。
【０００９】
これらに対し第３の方法は、仮焼結時の収縮率から本焼結の収縮率を算出し、これを考慮してセラミックス体を切削加工し、その後1300〜1600℃で焼結を行う方法である。仮焼結のセラミックス体は、本焼結を行ったセラミックス焼結体よりも低硬度なので切削加工時間を短縮する事が可能となり、工具の寿命が長くなるとの利点が有る。また仮焼結により脱脂が完了していることから、切削後の本焼結時間が短くなるとの利点も有る。その為セラミックスから成る歯科用補綴物の殆どが、第３の方法で作製されている。
【００１０】
更に、仮焼結したセラミックス体の平面形状を円形に成形すると共に、全周囲に凸部を設け、その凸部をCAD/CAM加工装置の保持具によって上下方向から係合し、セラミックス体を保持する方法及びセラミックス体が開示されている（例えば特許文献１参照）。
【先行技術文献】
【特許文献】
【００１１】
【特許文献１】特許第５６９８０９６号公報
【考案の概要】
【考案が解決しようとする課題】
【００１２】
しかし特許文献１の仮焼結体の外観形状は、平面形状が円形であると共に、全周囲に凸部を設けているので、周縁方向並びに上下方向（裏表方向）に亘って同一の外観形状が現れる事となる。
【００１３】
セラミックス体の一部にCAD/CAM加工装置で切削加工を施し、その後再度CAD/CAM加工装置で切削加工を行う際は、前の切削加工時の歯科用補綴物が一部セラミックス体に形成されている事から、周縁方向の確認と位置決めの正確性がより重要となる。しかし、前記特許文献１のセラミックス体ではその周縁方向に亘って同一の外観形状が現れる為、正確に保持具に対してセラミックス体を位置決めすることは困難であった。
【００１４】
本発明は、上記課題に鑑みてなされたものであり、CAD/CAM加工装置の保持具に対して歯科補綴用セラミックス体の周縁方向の確認と位置決めが容易となり、切削加工時に保持具に対して正確に位置決めする事が可能となる歯科補綴用セラミックス体を提供する。
【課題を解決するための手段】
【００１５】
前記課題は、以下の本発明により解決される。即ち本発明の歯科補綴用セラミックス体は、セラミック材料から成り、円形の平面形状で円盤状の外形形状に成形され、50ｍｍ以上の直径を有し、その直径を有する円形部の周縁の少なくとも一部に凸部品が取り付けられ、凸部品を周縁方向で途切れさせる凹部が形成されていると共に、凹部が少なくとも一箇所以上形成されており、形成された凹部が、外形形状の方向を示す印であることを特徴とする。
【００１６】
更に本発明の歯科補綴用セラミックス体の一実施形態は、平面方向から見た時に、周縁方向に亘って180°の箇所に、少なくとも１つの別の凹部が形成されていることが好ましい。
【００１７】
更に本発明の歯科補綴用セラミックス体の他の実施形態は、平面方向から見た時に、周縁方向に亘って180°未満の箇所に、少なくとも２つの別の凹部が形成されていると共に、凹部の中心と50ｍｍ以上の直径の中心を通る仮想線に対し、少なくとも２つの別の凹部が線対称の箇所を除いて形成されていることが好ましい。
【００１８】
更に本発明の歯科補綴用セラミックス体の他の実施形態は、凸部品が樹脂から成ることが好ましい。
【００１９】
更に本発明の歯科補綴用セラミックス体の他の実施形態は、凸部品が磁気を帯びていることが好ましい。
【００２０】
更に本発明の歯科補綴用セラミックス体の他の実施形態は、凸部品の少なくとも表面上に、膜状磁石を備えていることが好ましい。
【考案の効果】
【００２１】
本発明に係る歯科補綴用セラミックス体に依れば、CAD/CAM加工装置の保持具に対して歯科補綴用セラミックス体の周縁方向の確認と位置決めが容易となり、切削加工時に保持具に対して正確に歯科補綴用セラミックス体を位置決めする事が可能となる。
【図面の簡単な説明】
【００２２】
【図１】本発明の実施形態に係る歯科補綴用セラミックス体の斜視図である。
【図２】（ａ）図１の歯科補綴用セラミックス体を矢印Ｐ方向から見た時の平面図である。（ｂ）図１の歯科補綴用セラミックス体を矢印Ｓ方向から見た時の側面図である。
【図３】実施形態に係る歯科補綴用セラミックス体の、第１の変更例を示す平面図である。
【図４】実施形態に係る歯科補綴用セラミックス体の、第２の変更例を示す平面図である。
【考案を実施するための形態】
【００２３】
本実施の形態の第一の特徴は、セラミック材料から成り、円形の平面形状で円盤状の外形形状に成形され、50ｍｍ以上の直径を有し、その直径を有する円形部の周縁の少なくとも一部に凸部品が取り付けられ、凸部品を周縁方向で途切れさせる凹部が形成されていると共に、凹部が少なくとも一箇所以上形成されており、形成された凹部が、外形形状の方向を示す印である歯科補綴用セラミックス体とした事である。
【００２４】
この構成に依れば、CAD/CAM加工装置の保持具に対して歯科補綴用セラミックス体の周縁方向の確認と位置決めが容易となり、切削加工時に保持具に対して正確に歯科補綴用セラミックス体を位置決めする事が可能となる。
【００２５】
なお本発明に於いて円形の平面形状とは、真円の平面形状だけで無く、真円度が１ｍｍ以下の平面形状も含むものとする。
【００２６】
また本発明に於いて円盤状の外形形状とは、片面及び他面が共に平面で、且つ所望の厚みを有する外形形状を指す。
【００２７】
また本発明に於いて歯科補綴用セラミックス体とは、円盤状の外形形状を有すると共に、仮焼結によって作製されるセラミックスから成る固結体を指す。更に仮焼結とは、セラミック材料から固結体（セラミックスから成る固結体）を作製する工程を指すものであり、慣用的に用いられる半焼結や、仮焼成または半焼成も含むものとする。
【００２８】
また本発明に於いて凸部品とは、別部品として歯科補綴用セラミックス体に取り付けられると共に、取り付け後に歯科補綴用セラミックス体を側面方向から見た時に、歯科補綴用セラミックス体の周縁方向に亘って凸状に突出している箇所である。且つ、歯科補綴用セラミックス体の周縁の少なくとも一部に取り付けられているものを指す。
【００２９】
また本発明に於いて凹部とは、歯科補綴用セラミックス体を平面方向から見た時に、凹状に窪んで形成され、凸部品を歯科補綴用セラミックス体の周縁方向で途切れさせている箇所を指す。
【００３０】
また第二の特徴は、平面方向から見た時に、周縁方向に亘って180°の箇所に、少なくとも１つの別の凹部が形成されているとした事である。
【００３１】
この構成に依れば、CAD/CAM加工装置の保持具に対して歯科補綴用セラミックス体の周縁方向の確認と位置決めが容易となり、切削加工時に保持具に対して正確に歯科補綴用セラミックス体を位置決めする事が可能となる。更に、各々の凸部品を180°の円弧形状に形成することが可能となる。従って、各々の凸部品を歯科補綴用セラミックス体の円形部の側面方向から、円形部の周縁に取り付けることが出来るため、凸部品の取り付け作業がより簡易化される。
【００３２】
また第三の特徴は、平面方向から見た時に、周縁方向に亘って180°未満の箇所に、少なくとも２つの別の凹部が形成されていると共に、凹部の中心と50ｍｍ以上の直径の中心を通る仮想線に対し、少なくとも２つの別の凹部が線対称の箇所を除いて形成されているとした事である。
【００３３】
この構成に依れば、CAD/CAM加工装置の保持具に対して歯科補綴用セラミックス体の周縁方向の確認と位置決めが容易となり、切削加工時に保持具に対して正確に歯科補綴用セラミックス体を位置決めする事が可能となる。更に、保持具に対する歯科補綴用セラミックス体の上下方向の確認並びに位置決めも容易になる。
【００３４】
更に、各々の凸部品を180°未満の円弧形状に形成することが可能となる。従って、各々の凸部品を歯科補綴用セラミックス体の円形部の側面方向から、円形部の周縁に取り付けることが出来るため、凸部品の取り付け作業がより簡易化される。
【００３５】
また第四の特徴は、凸部品が非セラミック材料から成るとした事である。
【００３６】
また第五の特徴は、凸部品が樹脂から成るとした事である。
【００３７】
これらの構成に依れば、歯科補綴用セラミックス体を保持具に装着する際に、接触による凸部品の欠けが防止可能となる。更に凸部品を樹脂で形成することにより、凸部品の軽量化も図ることが出来る。
【００３８】
また第六の特徴は、凸部品が磁気を帯びているとした事である。
【００３９】
また第七の特徴は、凸部品の少なくとも歯科補綴用セラミックス体の外形形状に接していない表面上に、膜状磁石を備えているとした事である。
【００４０】
これらの構成に依れば、保持具が金属製など磁力に対して吸引力を発生する材料から形成されている場合、その吸引力により歯科補綴用セラミックス体を保持具に対して仮止めすることが出来る。従って、より速やかに保持具に対して歯科補綴用セラミックス体を位置決めする事が可能となる。
【００４１】
特に、凸部品の表面上に膜状磁石を形成することにより、低コストで速やかに凸部品に磁気を帯びた歯科補綴用セラミックス体を実現する事が出来る。
【００４２】
以下、図１〜図２を適宜参照して、本発明の実施形態に係る歯科補綴用セラミックス体１とその製造方法を説明する。本実施形態に係る歯科補綴用セラミックス体１は、図１に示す様に円盤状の外形形状に成形されており、更に平面方向から見た平面形状は、図２（ａ）に示すように円形である。なお円盤状の外形形状とは、片面及び他面が共に平面で、且つ所望の厚みＴを有する外形形状を指す。また円形の平面形状とは、真円の平面形状だけで無く、真円度が１ｍｍ以下の平面形状も含むものとする。
【００４３】
歯科補綴用セラミックス体１は、歯科用補綴物を切削加工により作製するための、被切削用ブロック体として用いられ、仮焼結によって作製されるセラミックスから成る固結体を指す。更に仮焼結とは、セラミック材料から固結体（セラミックスから成る固結体）を作製する工程を指すものであり、慣用的に用いられる半焼結や、仮焼成、又は半焼成も含むものとする。
【００４４】
歯科補綴用セラミックス体１を形成するセラミック材料は、シリカ、アルミナ、ジルコニア、ハイドロキシアパタイト、β−リン酸三カルシウム（β-TCP）の何れかとする。このセラミック材料は粉末等で用意すれば良い。
【００４５】
また片面2a上及び他面2b上の直径D1は50ｍｍ以上が好ましい。その理由として歯科補綴用セラミックス体１から人間の14本の歯列を形成する為には、50ｍｍ以上が必要となるからである。
【００４６】
なお、直径D1の上限値は特に限定されないが、歯科用のCAD/CAM加工装置に備えられる保持具の許容保持範囲の観点から、100ｍｍ以下が好ましい。
【００４７】
また、歯科補綴用セラミックス体１の厚みＴは任意に設定可能であるが、CAD/CAM加工装置の保持具の許容保持範囲の観点から、10ｍｍ以上30ｍｍ以下が好ましい。
【００４８】
更に歯科補綴用セラミックス体１に於いて、直径D1を有する円形部の周縁の少なくとも一部に、凸部品４が取り付けられる。更に、その凸部品４を歯科補綴用セラミックス体１の周縁方向で途切れさせる凹部3aが形成されている。凹部3aは少なくとも一箇所以上形成され、図１〜図２の実施形態では、厚みＴ方向に対して平行に形成されている。なお不連続に取り付けられた凸部品４全体の外周を連続に結んだ時の、仮想線の真円度も１ｍｍ以下とする。
【００４９】
なお本発明に於いて凸部品４とは、別部品として歯科補綴用セラミックス体に取り付けられると共に、取り付け後に歯科補綴用セラミックス体１を側面方向から見た時に、歯科補綴用セラミックス体１の周縁方向に亘って凸状に突出している箇所である。且つ、歯科補綴用セラミックス体１の周縁の少なくとも一部に取り付けられているものを指す。更に凸部品４は、片面2a及び他面2bの周縁から、2.0〜2.25ｍｍほど突出して取り付けられている。また、凸部品の厚みT4は任意に設定可能であるが、CAD/CAM加工装置の保持具の許容保持範囲の観点から、10ｍｍ程度が好ましい。
【００５０】
凸部品４を歯科補綴用セラミックス体１の周縁に取り付けることで、歯科補綴用セラミックス体１の周縁が凸部品４で保護される。従って、歯科補綴用セラミックス体１をCAD/CAM加工装置の保持具に取り付ける際に、歯科補綴用セラミックス体１と保持具との接触が防止される。よって、歯科補綴用セラミックス体１の欠けを防止することが可能となる。
【００５１】
凸部品４は非セラミック材料で形成する。特に樹脂（その中でも熱可塑性樹脂であるプラスチック）で凸部品４を形成することが好ましい。凸部品４を樹脂（特にプラスチック）と云った非セラミック材料で形成することにより、歯科補綴用セラミックス体１を保持具に装着する際に、接触による凸部品４の欠けが防止可能となると共に、凸部品４の軽量化も図ることが出来る。
【００５２】
本発明に於いて凹部3aとは、歯科補綴用セラミックス体１を平面方向から見た時に、凹状に窪んで形成され、凸部品４を歯科補綴用セラミックス体１の周縁方向で途切れさせている箇所を指す。本実施形態では、この凹部3aが歯科補綴用セラミックス体１の外形形状の方向を示す印となる。
【００５３】
凹部3aを形成することにより、凹部3aが外形形状の方向を示す印となるので、歯科補綴用セラミックス体１の周縁方向に亘って同一の外観形状が現れる事を防止出来る。歯科補綴用セラミックス体１の一部にCAD/CAM加工装置で切削加工を施し、その後再度CAD/CAM加工装置で切削加工を行う際は、前の切削加工時の歯科用補綴物が一部、歯科補綴用セラミックス体１に形成されているので、周縁方向の確認と位置決めの正確性がより重要となる。
【００５４】
そのような使用状況でも本発明に係る歯科補綴用セラミックス体１では、凹部3aが外形形状の方向を示す印となるので、その周縁方向に亘って同一の外観形状が現れる事が防止される。従って、保持具に対して歯科補綴用セラミックス体１の周縁方向の確認と位置決めが容易となり、切削加工時に保持具に対して正確に歯科補綴用セラミックス体１を位置決めすることが出来る。
【００５５】
なお凹部3aを形成する事により上記効果が得られれば良いので、凹部3aの幅寸法は目視可能な程度まで形成されれば良い。
【００５６】
次に、歯科補綴用セラミックス体１の製造方法に付いて説明する。まず前記の様なセラミック材料を用意すると共にそのセラミック材料を成形して、歯科補綴用セラミックス体１の様な円盤状の外形形状を形成する。成形はプレス成型又は工作機械による成形とする。工作機械としては、フライス旋盤やマシニングセンター（machining center）等が挙げられる。
【００５７】
次に成形したセラミック材料を、理論密度が得られる焼結温度から、-700℃以上且つ-100℃以下で仮焼結して、複数の隙間を有する多孔体から成る歯科補綴用セラミックス体１を用意する。
【００５８】
なお理論密度が得られる焼結温度とは、所望のセラミック材料で作製されたセラミックス焼結体が理論密度を得られる際の焼結温度を指す。具体的には理論密度として、シリカ2.20ｇ／ｃｍ３、アルミナ3.99ｇ／ｃｍ３、ジルコニア6.07ｇ／ｃｍ３、ハイドロキシアパタイト3.16ｇ／ｃｍ３、β-TCP3.07ｇ／ｃｍ３の各理論密度が得られるセラミックス焼結体が形成された際の焼結温度を指す。この焼結温度から、-700℃以上且つ-100℃以下で焼結する。
【００５９】
理論密度が得られる各セラミックス焼結体の焼結温度の一例は、次の通りである。シリカ1400℃、アルミナ1550℃、ジルコニア1450℃、ハイドロキシアパタイト1300℃、β-TCP1300℃。
【００６０】
多孔体の歯科補綴用セラミックス体１の仮焼結温度は、セラミック材料の種類や粒度に依るが、仮焼結が進んでも多孔体の気孔が塞がらない温度以下が望ましく、具体的な数値範囲としては850℃以上且つ1050℃以下で仮焼結する事が望ましい。仮焼結する雰囲気は、空気中でも良いし、窒素やアルゴン等の希ガスと云った非酸化雰囲気でも良い。
【００６１】
多孔体の作製方法としては、前記の様にセラミック材料の粉末を成形して仮焼結するか、セラミック材料の粉末に有機質バインダ又は無機質バインダを添加して成形し仮焼結しても良い。
【００６２】
一方、凸部品４を非セラミックス材料（特にプラスチック）で製造する場合、射出成型等を用いる。
【００６３】
次に、多孔体の歯科補綴用セラミックス体１の周縁に、凸部品４を取り付けることで、凹部3aを形成する。凸部品４が180°を超える円弧形状に形成される場合は、凸部品４を歯科補綴用セラミックス体１の円形部の周縁に嵌め込み、接着剤等により円形部の周縁の少なくとも一部に凸部品４を取り付ける。
【００６４】
なお、本実施形態に係る歯科補綴用セラミックス体１は種々変更可能である。例えば第１の変更例として、図３に示すように予め一箇所の凹部3aが形成されることに加えて、歯科補綴用セラミックス体１を平面方向から見た時に、歯科補綴用セラミックス体１の周縁方向に亘って180°の箇所に、少なくとももう１つの別の凹部3bを形成しても良い。
【００６５】
図３より、凹部3aの中心と片面2a上の中心を通るように、一点鎖線CLが図示されている。従って凹部3aを基準とすると、片面2a上の中心を通って180°の箇所とは、一点鎖線CL上の箇所となる。第１の変更例では、一点鎖線CL上に２つの凹部3a及び3bが形成されている。
【００６６】
このように、一箇所の凹部3aを基準として180°の箇所に、少なくとも１つの別の凹部3bが形成されていることで、前記周縁方向の確認と位置決めに加えて、各々の凸部品４を180°の円弧形状に形成することが可能となる。従って、各々の凸部品４を歯科補綴用セラミックス体１の円形部の側面方向から、円形部の周縁に接着剤等で貼り付けて、円形部の周縁の少なくとも一部に凸部品４を取り付けることが出来る。よって、凸部品４を180°を超える円弧形状で形成した場合と比べて、凸部品４の取り付け作業がより簡易化される。
【００６７】
また、例えば第２の変更例として図４に示すように、予め一箇所の凹部3aが形成されることに加えて、歯科補綴用セラミックス体１を平面方向から見た時に、歯科補綴用セラミックス体１の周縁方向に亘って180°未満の箇所に、少なくとも２つの別の凹部3b及び3cが形成されている形態が挙げられる。更に、凹部3aの中心と直径D1の中心を通る仮想線（即ち、凹部3aの中心と片面2a上の中心を通る一点鎖線CL）に対し、少なくとも２つの別の凹部3b及び3cが線対称の箇所を除いて形成されている。
【００６８】
仮想線（一点鎖線CL）を中心軸として歯科補綴用セラミックス体１を上下反転すると、２つの凹部3b及び3cは線対称に現れないため、歯科補綴用セラミックス体１の全体形状は上下反転しても同一形状には現れない。
【００６９】
従って、歯科補綴用セラミックス体１の上下方向に亘る外観形状が同一に現れない。よって、前記周縁方向の確認と位置決めに加えて、CAD/CAM加工装置の保持具に対する歯科補綴用セラミックス体１の上下方向の確認並びに位置決めも容易になり、切削加工時に保持具に対して歯科補綴用セラミックス体１の上下方向も、正確に位置決めする事が可能となる。更に、各凹部3a〜3cに於ける平面方向から見た時の形状を異ならせる事により、より一層歯科補綴用セラミックス体１の上下方向の確認を、確実に行うことが可能となる。
【００７０】
また各々の凸部品４を、180°未満の円弧形状に形成することが可能となる。従って、第２の変更例でも各々の凸部品４を、歯科補綴用セラミックス体１の円形部の側面方向から、円形部の周縁に接着剤等で貼り付けて、円形部の周縁の少なくとも一部に凸部品４を取り付けることが出来る。よって、凸部品４を180°を超える円弧形状で形成した場合と比べて、凸部品４の取り付け作業がより簡易化される。
【００７１】
凹部の形成個数は任意に設定可能である。従って、図１〜図４のように３箇所以下に限定されず、４箇所以上設けても良い。但し、各凹部の中心位置を等間隔に設ける場合（例えば３つの凹部を120°等間隔に設ける場合など）、各凹部を平面方向から見た時の形状を異ならせていることが、歯科補綴用セラミックス体１の周縁方向と上下方向の確認の点から望ましい。
【００７２】
或いは、凹部3aを厚みＴ方向に対して斜めに形成しても良い。
【００７３】
或いは、凹部3aの幅を、片面2a側と他面2b側で異ならせても良い。このような構成とすることにより、歯科補綴用セラミックス体１の上下方向に亘る外観形状が、片面2a側と他面2b側での凹部3aの各々の幅寸法の相違により同一とならない。よって、前記周縁方向の確認と位置決めに加えて、CAD/CAM加工装置の保持具に対する歯科補綴用セラミックス体１の上下方向の確認並びに位置決めも容易になり、切削加工時に保持具に対して歯科補綴用セラミックス体１の上下方向も、正確に位置決めする事が可能となる。
【００７４】
或いは、凸部品４が磁気を帯びている実施形態に変更しても良い。そのような実施形態として、凸部品４全体或いは一部分を磁石で形成しても良い。この場合、凸部品４の外形形状の磁石をプレス成型等で形成すれば良い。或いは、磁石の表面を樹脂で覆って凸部品４としても良い。
【００７５】
或いは、樹脂で凸部品４を形成し、その凸部品４の少なくとも歯科補綴用セラミックス体１の外形形状に接していない表面に、ブロック状の磁石を複数貼り付けても良い。
【００７６】
或いは、凸部品４の少なくとも歯科補綴用セラミックス体１の外形形状に接していない表面上に、膜状磁石を備えても良い。
【００７７】
以上のように凸部品４が磁気を帯びている構成とすることにより、CAD/CAM加工装置の保持具が金属製など磁力に対して吸引力を発生する材料から形成されている場合、その吸引力により歯科補綴用セラミックス体１を保持具に対して仮止めすることが出来る。従って、より速やかに保持具に対して歯科補綴用セラミックス体１を位置決めする事が可能となる。
【００７８】
特に、凸部品４の表面上に前記膜状磁石を形成することにより、低コストで速やかに凸部品４に磁気を帯びた実施形態を実現する事が出来る。
【００７９】
膜状磁石としては、膜厚0.2μｍ〜400μｍ程のR-Fe-B系合金を成膜すれば良い。Rは希土類元素で、Niを主とする。また成膜方法としては、液中から析出させるメッキ、微細な合金粉末粒子を塗布あるいは吹きつけるコーティングやCVD、蒸着、スパッタリング、イオンプレーティング、レーザーデポジション、レーザーアブレーションなど各種の物理的成膜法により成膜する方法が挙げられる。更に、成膜後に加熱処理する。
【００８０】
なお、膜状磁石を凸部品４の表面上に成膜させる場合、加熱処理を行う必要上、凸部品４の構成材料としては、Fe，Mo，Tiなどの高融点金属を選択することが望ましく、プレス成型や金属粉末射出成型など、既存の成型法により作製すれば良い。
【符号の説明】
【００８１】
１      歯科補綴用セラミックス体
2a      片面
2b      他面
3a、3b、3c      凹部
４      凸部品
D1      直径
Ｔ      歯科補綴用セラミックス体の厚み
T4      凸部品の厚み
CL      一点鎖線
【図１】
0003230323.tif 000003
【図２】
0003230323.tif 000004
【図３】
0003230323.tif 000005
【図４】
0003230323.tif 000006